【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
リン酸塩系ガラスまたはフツリン酸塩系ガラスからなる吸収ガラス基板に対し、Ｓｉ原子とともに、Ｔｉ原子、Ｚｒ原子およびＡｌ原子から選ばれる一種以上を含む単層構造を有する接合層を介して樹脂膜が設けられてなることを特徴とする光学フィルター。
【請求項２】
前記接合層において、Ｓｉ原子、Ｔｉ原子、Ｚｒ原子およびＡｌ原子の総数に占める、Ｔｉ原子、Ｚｒ原子およびＡｌ原子の合計原子数の割合が、０ａｔｏｍｉｃ％を超え２０ａｔｏｍｉｃ％以下である請求項１に記載の光学フィルター。
【請求項３】
リン酸塩系ガラスまたはフツリン酸塩系ガラスからなる吸収ガラス基板に対し、下記一般式（Ｉ）
Ｍ（ＯＳｉＲ１Ｒ２Ｒ３)n        （Ｉ）
（ただし、ＭはＴｉ原子、Ｚｒ原子またはＡｌ原子であり、Ｒ１、Ｒ２およびＲ３は、酸素原子または窒素原子を含んでもよい炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉＲ１Ｒ２Ｒ３基は互いに同一であってもよいし異なっていてもよい。）
で表される化合物および下記一般式（II）
(ＴｉｋＯｋ−１)（ＯＳｉＲ４Ｒ５Ｒ６）２ｋ＋２    （II）
（ただし、Ｒ４、Ｒ５およびＲ６は、酸素原子または窒素原子を含んでもよい炭素数１〜１０の直鎖状または分岐鎖状の炭化水素基であって、互いに同一であっても異なっていてもよく、ｋは、２以上１５以下の実数であり、複数の−ＯＳｉＲ４Ｒ５Ｒ６基は互いに同一であってもよいし異なっていてもよい。）
で表される化合物から選ばれる一種以上のカップリング剤の加水分解、脱水縮合物を含む接合層を介して
樹脂膜が設けられてなる
請求項１または請求項２に記載の光学フィルター。
【請求項４】
リン酸塩系ガラスまたはフツリン酸塩系ガラスからなる吸収ガラス基板に対し、下記一般式（III）
Ｍ｛ＯＳｉ(ＯＲ７) (ＯＲ８) (ＯＲ９)｝n        （III）
（ただし、ＭはＴｉ原子、Ｚｒ原子またはＡｌ原子であり、Ｒ７、Ｒ８およびＲ９は、炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉ(ＯＲ７) (ＯＲ８) (ＯＲ９)基は互いに同一であってもよいし異なっていてもよい。）
で表される化合物および下記一般式（IV）
(ＴｉｋＯｋ−１){ＯＳｉ(ＯＲ１０) (ＯＲ１１) (ＯＲ１２)｝２ｋ＋２      （IV）
（ただし、Ｒ１０、Ｒ１１およびＲ１２は、炭素数１〜１０の直鎖状または分岐鎖状の炭化水素基であって、互いに同一であっても異なっていてもよく、ｋは、２以上１５以下の実数であり、複数の−ＯＳｉ(ＯＲ１０) (ＯＲ１１) (ＯＲ１２)基は互いに同一であってもよいし異なっていてもよい。）
で表される化合物から選ばれる一種以上のカップリング剤の加水分解、脱水縮合物を含む接合層を介して
樹脂膜が設けられてなる
請求項１〜請求項３のいずれかに記載の光学フィルター。
【請求項５】
前記一般式（III）で表されるカップリング剤が、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物と、下記一般式（VI）
Ｔｉ（ＯＲ１３)(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)   （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)         （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上
との反応物からなる請求項４に記載の光学フィルター。
【請求項６】
前記接合層がさらにシラノールの脱水縮合物を含む請求項１〜請求項５のいずれかに記載の光学フィルター、
【請求項７】
リン酸塩系ガラスまたはフツリン酸塩系ガラスからなる吸収ガラス基板に対し、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物５０モル％以上１００モル％未満と、下記一般式（VI）
Ｔｉ（ＯＲ１３）(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)    （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)          （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上０モル％超５０モル％以下との反応物を含むカップリング剤組成物の加水分解、脱水縮合物を含む接合層を介して
樹脂膜が設けられてなる請求項１〜請求項６のいずれかに記載の光学フィルター。
【請求項８】
前記カップリング剤組成物が、前記一般式（Ｖ）で表されるケイ素化合物８０モル％超１００モル％未満および前記一般式（VI）〜一般式（VIII）から選ばれる一種以上の金属アルコキシド０モル％超２０モル％未満との反応物からなる請求項７に記載の光学フィルター。
【請求項９】
前記カップリング剤組成物が、前記一般式（Ｖ）で表されるケイ素化合物８５〜９４モル％および前記一般式（VI）〜一般式（VIII）から選ばれる一種以上の金属アルコキシド６〜１５モル％との反応物からなる請求項７に記載の光学フィルター。
【請求項１０】
リン酸塩系ガラスまたはフツリン酸塩系ガラスからなる吸収ガラス基板に対し、Ｓｉ原子とともに、Ｔｉ原子、Ｚｒ原子およびＡｌ原子から選ばれる一種以上とを含む樹脂膜が設けられてなることを特徴とする光学フィルター。
【請求項１１】
前記樹脂膜において、Ｓｉ原子、Ｔｉ原子、Ｚｒ原子およびＡｌ原子の総数に占める、Ｔｉ原子、Ｚｒ原子およびＡｌ原子の合計原子数の割合が、０ａｔｏｍｉｃ％を超え２０ａｔｏｍｉｃ％以下である請求項１０に記載の光学フィルター。
【請求項１２】
リン酸塩系ガラスまたはフツリン酸塩系ガラスからなる吸収ガラス基板に対し、下記一般式（Ｉ）
Ｍ（ＯＳｉＲ１Ｒ２Ｒ３)n        （Ｉ）
（ただし、ＭはＴｉ原子、Ｚｒ原子またはＡｌ原子であり、Ｒ１、Ｒ２およびＲ３は、酸素原子または窒素原子を含んでもよい炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉＲ１Ｒ２Ｒ３基は互いに同一であってもよいし異なっていてもよい。）
で表される化合物および下記一般式（II）
(ＴｉｋＯｋ−１)（ＯＳｉＲ４Ｒ５Ｒ６）２ｋ＋２    （II）
（ただし、Ｒ４、Ｒ５およびＲ６は、酸素原子または窒素原子を含んでもよい炭素数１〜１０の直鎖状または分岐鎖状の炭化水素基であって、互いに同一であっても異なっていてもよく、ｋは、２以上１５以下の実数であり、複数の−ＯＳｉＲ４Ｒ５Ｒ６基は互いに同一であってもよいし異なっていてもよい。）
で表される化合物から選ばれる一種以上のカップリング剤の加水分解、脱水縮合物を含む樹脂膜が設けられてなる
請求項１０または請求項１１に記載の光学フィルター。
【請求項１３】
リン酸塩系ガラスまたはフツリン酸塩系ガラスからなる吸収ガラス基板に対し、下記一般式（III）
Ｍ｛ＯＳｉ(ＯＲ７) (ＯＲ８) (ＯＲ９)｝n        （III）
（ただし、ＭはＴｉ原子、Ｚｒ原子またはＡｌ原子であり、Ｒ７、Ｒ８およびＲ９は、炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉ(ＯＲ７) (ＯＲ８) (ＯＲ９)基は互いに同一であってもよいし異なっていてもよい。）
で表される化合物および下記一般式（IV）
(ＴｉｋＯｋ−１){ＯＳｉ(ＯＲ１０) (ＯＲ１１) (ＯＲ１２)｝２ｋ＋２      （IV）
（ただし、Ｒ１０、Ｒ１１およびＲ１２は、炭素数１〜１０の直鎖状または分岐鎖状の炭化水素基であって、互いに同一であっても異なっていてもよく、ｋは、２以上１５以下の実数であり、複数の−ＯＳｉ(ＯＲ１０) (ＯＲ１１) (ＯＲ１２)基は互いに同一であってもよいし異なっていてもよい。）
で表される化合物から選ばれる一種以上のカップリング剤の加水分解、脱水縮合物を含む樹脂膜が設けられてなる
請求項１０〜請求項１２のいずれかに記載の光学フィルター。
【請求項１４】
前記一般式（III）で表されるカップリング剤が、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物と、下記一般式（VI）
Ｔｉ（ＯＲ１３）(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)   （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)         （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上
との反応物からなる請求項１３に記載の光学フィルター。
【請求項１５】
前記樹脂膜がさらにシラノールの脱水縮合物を含む請求項１０〜請求項１４のいずれかに記載の光学フィルター。
【請求項１６】
リン酸塩系ガラスまたはフツリン酸塩系ガラスからなる吸収ガラス基板に対し、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物５０モル％以上１００モル％未満と、下記一般式（VI）
Ｔｉ(ＯＲ１３）(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)    （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)          （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上０モル％超え５０モル％以下との反応物を含むカップリング剤組成物の加水分解、脱水縮合物を含有する
樹脂膜が設けられてなる請求項１０〜請求項１５のいずれかに記載の光学フィルター。
【請求項１７】
前記カップリング剤組成物が、前記一般式（Ｖ）で表されるケイ素化合物８０モル％超１００モル％未満および前記一般式（VI）〜一般式（VIII）で表される一種以上の金属アルコキシド０モル％超２０モル％未満との反応物からなる請求項１６に記載の光学フィルター。
【請求項１８】
前記カップリング剤組成物が、前記一般式（Ｖ）で表されるケイ素化合物８５〜９４モル％および前記一般式（VI）〜一般式（VIII）で表される一種以上の金属アルコキシド６〜１５モル％との反応物からなる請求項１６に記載の光学フィルター。
【請求項１９】
固体撮像素子と、撮像レンズと、請求項１〜請求項１８のいずれかに記載の光学フィルターとを有することを特徴とする撮像装置。
【手続補正２】
【補正対象書類名】明細書
【補正対象項目名】００１２
【補正方法】変更
【補正の内容】
【００１２】
すなわち、本発明は、
（１）リン酸塩系ガラスまたはフツリン酸塩系ガラスからなる吸収ガラス基板に対し、Ｓｉ原子とともに、Ｔｉ原子、Ｚｒ原子およびＡｌ原子から選ばれる一種以上を含む単層構造を有する接合層を介して樹脂膜が設けられてなることを特徴とする光学フィルター（以下、適宜、本発明の光学フィルター１と称する）、
（２）前記接合層において、Ｓｉ原子、Ｔｉ原子、Ｚｒ原子およびＡｌ原子の総数に占める、Ｔｉ原子、Ｚｒ原子およびＡｌ原子の合計原子数の割合が、０ａｔｏｍｉｃ％を超え２０ａｔｏｍｉｃ％以下である上記（１）に記載の光学フィルター、
（３）リン酸塩系ガラスまたはフツリン酸塩系ガラスからなる吸収ガラス基板に対し、下記一般式（Ｉ）
Ｍ（ＯＳｉＲ１Ｒ２Ｒ３)n        （Ｉ）
（ただし、ＭはＴｉ原子、Ｚｒ原子またはＡｌ原子であり、Ｒ１、Ｒ２およびＲ３は、酸素原子または窒素原子を含んでもよい炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉＲ１Ｒ２Ｒ３基は互いに同一であってもよいし異なっていてもよい。）
で表される化合物および下記一般式（II）
(ＴｉｋＯｋ−１)（ＯＳｉＲ４Ｒ５Ｒ６）２ｋ＋２    （II）
（ただし、Ｒ４、Ｒ５およびＲ６は、酸素原子または窒素原子を含んでもよい炭素数１〜１０の直鎖状または分岐鎖状の炭化水素基であって、互いに同一であっても異なっていてもよく、ｋは、２以上１５以下の実数であり、複数の−ＯＳｉＲ４Ｒ５Ｒ６基は互いに同一であってもよいし異なっていてもよい。）
で表される化合物から選ばれる一種以上のカップリング剤の加水分解、脱水縮合物を含む接合層を介して
樹脂膜が設けられてなる
上記（１）または（２）に記載の光学フィルター（以下、適宜、本発明の光学フィルター１−１と称する）、
（４）リン酸塩系ガラスまたはフツリン酸塩系ガラスからなる吸収ガラス基板に対し、下記一般式（III）
Ｍ｛ＯＳｉ(ＯＲ７) (ＯＲ８) (ＯＲ９)｝n        （III）
（ただし、ＭはＴｉ原子、Ｚｒ原子またはＡｌ原子であり、Ｒ７、Ｒ８およびＲ９は、炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉ(ＯＲ７) (ＯＲ８) (ＯＲ９)基は互いに同一であってもよいし異なっていてもよい。）
で表される化合物および下記一般式（IV）
(ＴｉｋＯｋ−１){ＯＳｉ(ＯＲ１０) (ＯＲ１１) (ＯＲ１２)｝２ｋ＋２      （IV）
（ただし、Ｒ１０、Ｒ１１およびＲ１２は、炭素数１〜１０の直鎖状または分岐鎖状の炭化水素基であって、互いに同一であっても異なっていてもよく、ｋは、２以上１５以下の実数であり、複数の−ＯＳｉ(ＯＲ１０) (ＯＲ１１) (ＯＲ１２) 基は互いに同一であってもよいし異なっていてもよい。）
で表される化合物から選ばれる一種以上のカップリング剤の加水分解、脱水縮合物を含む接合層を介して
樹脂膜が設けられてなる
上記（１）〜（３）のいずれかに記載の光学フィルター（以下、適宜、本発明の光学フィルター１−２と称する）、
（５）前記一般式（III）で表されるカップリング剤が、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物と、下記一般式（VI）
Ｔｉ（ＯＲ１３)(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)   （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)         （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上
との反応物からなる上記（４）に記載の光学フィルター、
（６）前記接合層がさらにシラノールの脱水縮合物を含む上記（１）〜（５）のいずれかに記載の光学フィルター、
（７）リン酸塩系ガラスまたはフツリン酸塩系ガラスからなる吸収ガラス基板に対し、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物５０モル％以上１００モル％未満と、下記一般式（VI）
Ｔｉ（ＯＲ１３）(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)    （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)          （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上０モル％超５０モル％以下との反応物を含むカップリング剤組成物の加水分解、脱水縮合物を含む接合層を介して
樹脂膜が設けられてなる上記（１）〜（６）のいずれかに記載の光学フィルター、
（８）前記カップリング剤組成物が、前記一般式（Ｖ）で表されるケイ素化合物８０モル％超１００モル％未満および前記一般式（VI）〜一般式（VIII）から選ばれる一種以上の金属アルコキシド０モル％超２０モル％未満との反応物からなる上記（７）に記載の光学フィルター、
（９）前記カップリング剤組成物が、前記一般式（Ｖ）で表されるケイ素化合物８５〜９４モル％および前記一般式（VI）〜一般式（VIII）から選ばれる一種以上の金属アルコキシド６〜１５モル％との反応物からなる上記（７）に記載の光学フィルター、
（１０）リン酸塩系ガラスまたはフツリン酸塩系ガラスからなる吸収ガラス基板に対し、Ｓｉ原子とともに、Ｔｉ原子、Ｚｒ原子およびＡｌ原子から選ばれる一種以上とを含む樹脂膜が設けられてなることを特徴とする光学フィルター（以下、適宜、本発明の光学フィルター２と称する）、
（１１）前記樹脂膜において、Ｓｉ原子、Ｔｉ原子、Ｚｒ原子およびＡｌ原子の総数に占める、Ｔｉ原子、Ｚｒ原子およびＡｌ原子の合計原子数の割合が、０ａｔｏｍｉｃ％を超え２０ａｔｏｍｉｃ％以下である上記（１０）に記載の光学フィルター、
（１２）リン酸塩系ガラスまたはフツリン酸塩系ガラスからなる吸収ガラス基板に対し、下記一般式（Ｉ）
Ｍ（ＯＳｉＲ１Ｒ２Ｒ３)n        （Ｉ）
（ただし、ＭはＴｉ原子、Ｚｒ原子またはＡｌ原子であり、Ｒ１、Ｒ２およびＲ３は、酸素原子または窒素原子を含んでもよい炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉＲ１Ｒ２Ｒ３基は互いに同一であってもよいし異なっていてもよい。）
で表される化合物および下記一般式（II）
(ＴｉｋＯｋ−１)（ＯＳｉＲ４Ｒ５Ｒ６）２ｋ＋２    （II）
（ただし、Ｒ４、Ｒ５およびＲ６は、酸素原子または窒素原子を含んでもよい炭素数１〜１０の直鎖状または分岐鎖状の炭化水素基であって、互いに同一であっても異なっていてもよく、ｋは、２以上１５以下の実数であり、複数の−ＯＳｉＲ４Ｒ５Ｒ６基は互いに同一であってもよいし異なっていてもよい。）
で表される化合物から選ばれる一種以上のカップリング剤の加水分解、脱水縮合物を含む樹脂膜が設けられてなる
上記（１０）または（１１）に記載の光学フィルター（以下、適宜、本発明の光学フィルター２−１と称する）、
（１３）リン酸塩系ガラスまたはフツリン酸塩系ガラスからなる吸収ガラス基板に対し、下記一般式（III）
Ｍ｛ＯＳｉ(ＯＲ７) (ＯＲ８) (ＯＲ９)｝n        （III）
（ただし、ＭはＴｉ原子、Ｚｒ原子またはＡｌ原子であり、Ｒ７、Ｒ８およびＲ９は、炭素数１〜１０の直鎖状または分岐鎖状の炭化水素基であって、互いに同一であっても異なっていてもよく、ｎは、ＭがＴｉ原子またはＺｒ原子である場合は４でありＭがＡｌ原子である場合は３であり、複数の−ＯＳｉ(ＯＲ７) (ＯＲ８) (ＯＲ９)基は互いに同一であってもよいし異なっていてもよい。）
で表される化合物および下記一般式（IV）
(ＴｉｋＯｋ−１){ＯＳｉ（ＯＲ１０）(ＯＲ１１) (ＯＲ１２) ｝２ｋ＋２      （IV）
（ただし、Ｒ１０、Ｒ１１およびＲ１２は、炭素数１〜１０の直鎖状または分岐鎖状の炭化水素基であって、互いに同一であっても異なっていてもよく、ｋは、２以上１５以下の実数であり、複数の−ＯＳｉ（ＯＲ１０）(ＯＲ１１) (ＯＲ１２) 基は互いに同一であってもよいし異なっていてもよい。）
で表される化合物から選ばれる一種以上のカップリング剤の加水分解、脱水縮合物を含む樹脂膜が設けられてなる
上記（１０）〜（１２）のいずれかに記載の光学フィルター（以下、適宜、本発明の光学フィルター２−２と称する）、
（１４）前記一般式（III）で表されるカップリング剤が、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物と、下記一般式（VI）
Ｔｉ（ＯＲ１３）(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)   （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)         （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上
との反応物からなる上記（１３）に記載の光学フィルター、
（１５）前記樹脂膜がさらにシラノールの脱水縮合物を含む上記（１０）〜（１４）のいずれかに記載の光学フィルター、
（１６）リン酸塩系ガラスまたはフツリン酸塩系ガラスからなる吸収ガラス基板に対し、下記一般式（Ｖ）
Ｓｉ（ＯＲ７）(ＯＲ８) (ＯＲ９)ＯＨ        （Ｖ）
（ただし、Ｒ７、Ｒ８およびＲ９は、炭素数１〜１０の直鎖状または分岐鎖状の炭化水素基であって、互いに同一であっても異なっていてもよい。）
で表わされるケイ素化合物５０モル％以上１００モル％未満と、下記一般式（VI）
Ｔｉ(ＯＲ１３）(ＯＲ１４)(ＯＲ１５)(ＯＲ１６) （VI）
（ただし、Ｒ１３、Ｒ１４、Ｒ１５およびＲ１６は、炭素数１〜１０の直鎖状または分岐鎖状の炭化水素基であって、互いに同一であっても異なっていてもよい。）、下記一般式（VII）
Ｚｒ（ＯＲ１７）(ＯＲ１８)(ＯＲ１９)(ＯＲ２０)    （VII）
（ただし、Ｒ１７、Ｒ１８、Ｒ１９およびＲ２０は、炭素数１〜１０の直鎖状または分岐鎖状の炭化水素基であって、互いに同一であっても異なっていてもよい。）および下記一般式（VIII）
Ａｌ（ＯＲ２１）(ＯＲ２２)(ＯＲ２３)          （VIII）
（ただし、Ｒ２１、Ｒ２２およびＲ２３は、炭素数１〜１０の直鎖状または分岐鎖状の炭化水素基であって、互いに同一であっても異なっていてもよい。）
で表される金属アルコキシドから選ばれる一種以上０モル％超え５０モル％以下との反応物を含むカップリング剤組成物の加水分解、脱水縮合物を含有する
樹脂膜が設けられてなる上記（１０）〜（１５）のいずれかに記載の光学フィルター、
（１７）前記カップリング剤組成物が、前記一般式（Ｖ）で表されるケイ素化合物８０モル％超１００モル％未満および前記一般式（VI）〜一般式（VIII）で表される一種以上の金属アルコキシド０モル％超２０モル％未満との反応物からなる上記（１６）に記載の光学フィルター、
（１８）前記カップリング剤組成物が、前記一般式（Ｖ）で表されるケイ素化合物８５〜９４モル％および前記一般式（VI）〜一般式（VIII）で表される一種以上の金属アルコキシド６〜１５モル％との反応物からなる上記（１６）に記載の光学フィルター、および
（１９）固体撮像素子と、撮像レンズと、上記（１）〜（１８）の何れかに記載の光学フィルターとを有することを特徴とする撮像装置、
を提供するものである。